СФЕРИЧЕСКИЕ НОСИТЕЛИ ДЛЯ КАТАЛИЗАТОРА ПОЛИМЕРИЗАЦИИ ОЛЕФИНОВ, КОМПОНЕНТЫ КАТАЛИЗАТОРА, КАТАЛИЗАТОР И МЕТОДЫ ИХ ПОЛУЧЕНИЯ

1. Способ получения сферического носителя для катализатора полимеризации олефинов, причем указанный способ включает взаимодействие, по меньшей мере, следующих компонентов: (а) галогенида магния, (б) органического соединения, содержащего активный водород, и (в) эпоксида, в присутствии по меньшей мере одного полимерного стабилизатора дисперсии для непосредственного осаждения твердого продукта в виде частиц.
2. Способ по п.1, в котором процесс взаимодействия включает:
(1) взаимодействие галогенида магния с органическим соединением, содержащим активный водород, в присутствии по меньшей мере одного полимерного стабилизатора дисперсии с образованием комплексного раствора;
(2) взаимодействие комплексного раствора с эпоксидом для непосредственного осаждения твердых частиц.
3. Способ по п.2, характеризующийся по меньшей мере одним из следующих признаков:
на стадии (1) количество используемого органического соединения, содержащего активный водород, может варьироваться в интервале от 3 до 30 моль, в другом варианте от 4 до 20 моль, на один моль галогенида магния, а количество используемого полимерного стабилизатора дисперсии может варьироваться в интервале от 0,1 до 10 масс.%, в другом варианте от 0,2 до 5 масс.%, в расчете на общую массу галогенида магния и органического соединения, содержащего активный водород;
условия реакции на стадии (1) включают в себя: температуру реакции от 30 до 160°C, в другом варианте от 40 до 120°C; время взаимодействия от 0,1 до 5 ч, в другом варианте от 0,5 до 2 ч;
на стадии (2) количество используемого эпоксида находится в интервале от 1 до 10 моль, в другом варианте от 2 до 6 моль в расчете на один моль галогенида магния;
условия реакции на стадии (2) включают в себя: температуру реакции от 30 до 160°C, в другом варианте от 40 до 120°C и время взаимодействия от 0,1 до 5 ч, в другом варианте от 0,2 до 1 ч.
4. Способ по любому из пп.1-3, характеризующийся по меньшей мере одним из следующих признаков:
полимерный стабилизатор дисперсии имеет среднемассовую молекулярную массу более 1000, в другом варианте более 3000, в другом варианте от 6000 до 2000000;
полимерным стабилизатором дисперсии является по меньшей мере один стабилизатор, выбранный из полиакрилатов, сополимеров малеинового ангидрида и стирола, полистиролсульфонатов, продуктов конденсации нафталинсульфокислот и формальдегида, конденсированных простых алкилфенилэфир-сульфатов, конденсированных простых алкилфенолполиоксиэтиленэфир-фосфатов, модифицированных оксиалкилакрилатным сополимером полиэтилениминов, поли(1-додецил-4-винилпиридиний)бромидов, поли(винилбензилтриметиламмониевых) солей, поли(виниловых спиртов), полиакриламидов, блок-сополимеров этиленоксида и пропиленоксида, поливинилпирролидонов, сополимеров винилпирролидона и винилацетата, полиэтиленгликолей, простых алкилфенилполиоксиэтиленовых эфиров и поли(алкилметилакрилатов);
галогенидом магния является по меньшей мере один галогенид магния, выбранный из дихлорида магния, дибромида магния и дииодида магния;
1
1
1
12
органическим соединением, содержащим активный водород, является по меньшей мере один спирт формулы ROH, где R представляет собой линейную или разветвленную алкильную группу C-C, и предпочтительно является по меньшей мере одним спиртом, выбранным из метанола, этанола, пропанола, изопропанола, н-бутанола, изобутанола, пентанола, изопентанола, н-гексанола, н-октанола и 2-этилгексанола; а также
на обеих стадиях (1) и (2) не используется инертная дисперсионная среда.
5. Способ по любому из пп.1-4, отличающийся тем, что эпоксид имеет структурную формулу (2)
(2),
2
3
1
5
в которой R и R являются одинаковыми или различными и каждый независимо представляют собой водород или незамещенную или замещенную галогеном линейную или разветвленную алкильную группу С-С, в другом варианте эпоксид представляет собой по меньшей мере один эпоксид, выбранный из эпоксиэтана, эпоксипропана, эпоксибутана, эпоксихлорпропана, эпоксихлорбутана, эпоксибромпропана и эпоксибромбутана.
6. Способ по п.1 или 2, в котором тетрахлорид титана не вводится в процессе взаимодействия указанных компонентов.
7. Сферический носитель, полученный способом в соответствии с любым из пп. 1-6.
8. Способ получения твердой композиции, включающий следующие стадии:
2
1
(а) взаимодействие галогенида магния формулы MgX со спиртом формулы ROH в присутствии по меньшей мере одного полимерного стабилизатора дисперсии при температуре от 30 до 160°C с образованием раствора аддукта галогенид магния-спирт;
(б) взаимодействие раствора аддукта галогенид магния-спирт с эпоксидом, представленным формулой (2)
(2)
при температуре от 30 до 160°C с непосредственным осаждением частиц твердой композиции,
1
1
12
2
3
1
5
где Х представляет собой галоген; R представляет собой линейную или разветвленную алкильную группу С-С; и R и R являются одинаковыми или различными и каждый независимо представляют собой водород или незамещенную или замещенную галогеном линейную или разветвленную алкильную группу С-С,
где в расчете на один моль галогенида магния количество используемого спирта находится в интервале от 3 до 30 моль, а количество используемого эпоксида, представленного формулой (2), находится в интервале от 1 до 10 моль; а полимерный стабилизатор дисперсии используют в количестве от 0,1 до 10 мас.% в расчете на общую массу галогенида магния и спирта.
9. Способ по п.8, характеризующийся по меньшей мере одним из следующих признаков:
стадию (а) проводят в закрытом сосуде;
1
1
8
R представляет собой линейную или разветвленную алкильную группу С-С;
2
3
1
3
R и R независимо представляют собой водород или незамещенную или замещенную галогеном линейную или разветвленную алкильную группу С-С;
в расчете на один моль галогенида магния количество используемого спирта находится в диапазоне от 4 до 20 моль, а количество используемого эпоксида, представленного формулой (2), находится в диапазоне от 2 до 6 моль;
полимерный стабилизатор дисперсии используют в количестве от 0,2 до 5 мас.% в расчете на общую массу галогенида магния и спирта;
галогенидом магния является по меньшей мере один галогенид магния, выбранный из дихлорида магния, дибромида магния и дииодида магния;
спиртом является по меньшей мере один спирт, выбранный из метанола, этанола, пропанола, изопропанола, н-бутанола, изобутанола, пентанола, изопентанола, н-гексанола, н-октанола и 2-этилгексанола;
эпоксидом является по меньшей мере один эпоксид, выбранный из эпоксиэтана, эпоксипропана, эпоксибутана, эпоксихлорпропана, эпоксихлорбутана, эпоксибромпропана и эпоксибромбутана;
полимерный стабилизатор дисперсии имеет среднемассовую молекулярную массу более 1000, в другом варианте более 3000, в другом варианте от 6000 до 2000000;
полимерным стабилизатором дисперсии является по меньшей мере один стабилизатор, выбранный из полиакрилатов, сополимеров малеинового ангидрида и стирола, полистиролсульфонатов, продуктов конденсации нафталинсульфокислот и формальдегида, конденсированных простых алкилфенилэфир-сульфатов, конденсированных простых алкилфенолполиоксиэтиленэфир-фосфатов, модифицированных оксиалкилакрилатным сополимером полиэтилениминов, поли(1-додецил-4-винилпиридиний)бромидов, поли(винилбензилтриметиламмониевых) солей, поли(виниловых спиртов), полиакриламидов, блок-сополимеров этиленоксида и пропиленоксида, поливинилпирролидонов, сополимеров винилпирролидона и винилацетата, полиэтиленгликолей, простых алкилфенилполиоксиэтиленовых эфиров и поли(алкилметилакрилатов);
на обеих стадиях (а) и (б) не используется инертная дисперсионная среда.
10. Твердая композиция, полученная способом по п.8 или 9.
11. Твердая композиция по п.10, содержащая соединение магния, представленное формулой (1), и эпоксид, представленный формулой (2)
(1)  (2),
1
1
12
2
3
1
5
в которой R представляет собой линейную или разветвленную алкильную группу С-С; R и R являются одинаковыми или различными и каждый независимо представляют собой водород или незамещенную или замещенную галогеном линейную или разветвленную алкильную группу С-С; Х представляет собой галоген; m находится в интервале от 0,1 до 1,9, n находится в интервале от 0,1 до 1,9, при этом m+n=2;
в которой содержание эпоксида, представленного формулой (2), находится в интервале от 0,01 до 0,8 моль на моль соединения магния, представленного формулой (1).
12. Твердая композиция по п.11, характеризующаяся по меньшей мере одним из следующих признаков:
1
1
8
R представляет собой линейную или разветвленную алкильную группу С-С;
2
3
1
3
R и R независимо представляют собой водород или незамещенную или замещенную галогеном линейную или разветвленную алкильную группу С-С;
Х представляет собой хлор;
m находится в интервале от 0,5 до 1,5, n находится в интервале от 0,5 до 1,5, при этом m+n=2;
содержание эпоксида, представленного формулой (2), находится в интервале от 0,02 до 0,5 моль, в другом варианте от 0,02 до 0,3 моль, на моль соединения магния, представленного формулой (1).
13. Компонент катализатора для полимеризации олефинов, содержащий продукты взаимодействия следующих компонентов:
(1) твердой композиции, представляющей собой сферический носитель по п.7 или твердую композицию по п.10;
(2) по меньшей мере одного соединения титана; а также
(3) необязательно, по меньшей мере одного внутреннего электронного донора.
14. Компонент катализатора по п.13, в котором твердая композиция содержит соединение магния, представленное формулой (1), и эпоксид, представленный формулой (2)
(1)  (2),
1
1
12
2
3
1
5
где R представляет собой линейную или разветвленную алкильную группу С-С; R и R являются одинаковыми или различными и каждый независимо представляют собой водород или незамещенную или замещенную галогеном линейную или разветвленную алкильную группу С-С; Х представляет собой галоген; m находится в интервале от 0,1 до 1,9, n находится в интервале от 0,1 до 1,9, при этом m+n=2; а также
где содержание эпоксида, представленного формулой (2), находится в интервале от 0,01 до 0,8 моль на моль соединения магния, представленного формулой (1).
15. Компонент катализатора по п.14, характеризующийся по меньшей мере одним из следующих признаков:
1
1
8
R представляет собой линейную или разветвленную алкильную группу С-С;
2
3
1
3
R и R независимо представляют собой водород или незамещенную или замещенную галогеном линейную или разветвленную алкильную группу С-С;
Х представляет собой хлор;
m находится в интервале от 0,5 до 1,5, n находится в интервале от 0,5 до 1,5, при этом m+n=2;
содержание эпоксида, представленного формулой (2), в твердой композиции находится в интервале от 0,02 до 0,5 моль, в другом варианте от 0,02 до 0,3 моль, на моль соединения магния, представленного формулой (1);
в расчете на один моль соединения магния, представленного формулой (1), в твердой композиции соединение титана используют в количестве от 5 до 200 моль, в другом варианте от 10 до 100 моль, а внутренний донор электронов используют в количестве от 0 до 0,5 моль, в другом варианте от 0,08 до 0,4 моль; а также
4
4-a
a
4
1
14
соединение титана выбирают из соединений, представленных формулой Ti(OR)X, где R является алифатическим углеводородным радикалом C-C, Х представляет собой галоген, и a представляет собой целое число от 0 до 4; в другом варианте соединение титана выбирают из тетрахлорида титана, тетрабромида титана, тетраиодида титана, тетрабутоксититана, тетраэтоксититана, хлорида трибутоксититана, дихлорида дибутоксититана, трихлорида бутоксититана, хлорида триэтоксититана, дихлорида диэтоксититана, и трихлорида этоксититана.
н
н
н
п
м
п
о
п
п-трет
п
п-
п
п
м
п
о
п
п-трет
п
п
м
м-
втор
втор
втор
16. Компонент катализатора по п.14, в котором внутренний донор электронов выбирают из сложных эфиров, простых эфиров, кетонов, аминов и силанов; в другом варианте внутренний донор электронов выбирают из эфиров алифатических и ароматических моно- и полиосновных карбоновых кислот, сложных эфиров диолов и простых диэфиров; более предпочтительно, сложные эфиры алифатических и ароматических моно- и поли-основных карбоновых кислот выбирают из этилбензоата, диэтилфталата, ди-изобутилфталата, ди--бутилфталата, ди-изооктилфталата, ди--октилфталата, диэтилмалоната, дибутилмалоната, диэтил-2,3-ди-изопропилсукцината, ди-изо-бутил-2,3-ди-изопропилсукцината, ди-н-бутил-2,3-изопропилсукцината, диметил-2,3-ди- изопропилсукцината, ди-изо-бутил-2,2-диметилсукцината, ди-изо-бутил-2-этил-2-метилсукцината, диэтил-2-этил-2-метилсукцината, диэтиладипината, дибутиладипината, диэтилсебацината, дибутилсебацината, диэтилмалеата, ди--бутилмалеата, диэтил нафталиндикарбоксилата, дибутилнафталиндикарбоксилата, триэтилтримеллитата, трибутилтримеллитата, триэтилбензол-1,2,3-трикарбоксилата, трибутилбензол-1,2,3-трикарбоксилата, тетраэтилпирромеллитата, и тетрабутилпирромеллитата, сложные эфиры диола выбирают из 1,3-пропиленгликольдибензоата, 2-метил-1,3-пропиленгликольдибензоата, 2-этил-1,3-пропиленгликольдибензоата, 2,2-диметил-1,3-пропиленгликольдибензоата, (R)-1-фенил-1,3-пропиленгликольдибензоата, 1,3-дифенил-1,3-пропиленгликольдибензоата, 1,3-дифенил-1,3-пропиленгликольдипропионата, 2-метил-1,3-дифенил-1,3-пропиленгликольдипропионата, 2-метил-1,3-дифенил-1,3-пропиленгликольдиацетата, 2,2-диметил-1,3-дифенил-1,3-пропиленгликольдибензоата, 2,2-диметил-1,3-дифенил-1,3-пропиленгликольдипропионата, 1,3-ди-трет-бутил-2-этил-1,3-пропиленгликольдибензоата, 1,3-дифенил-1,3-пропиленгликольдиацетата, 1,3-диизопропил-1,3-пропиленгликоль-ди-4-бутилбензоата, 2-амино-1-фенил-1,3-пропиленгликольдибензоата, 2-метил-1-фенил-1,3-бутиленгликольдибензоата, фенил-2-метил-1,3-бутиленгликольдипивалата, 3-бутил-2,4-пентиленгликольдибензоата, 3,3-диметил-2,4-пентиленгликольдибензоата, (2S,4S)-(+)-2,4-пентиленгликольдибензоата, (2R,4R)-(+)-2,4-пентиленгликольдибензоата, 2,4-пентиленгликольди--хлорбензоата, 2,4-пентиленгликольди--хлорбензоата, 2,4-пентиленгликольди--бромбензоата, 2,4-пентиленгликольди--бромбензоата, 2,4-пентиленгликольди--метилбензоата, 2,4-пентиленгликольди--бутилбензоата, 2,4-пентиленгликольди--бутилбензоата, 2-метил-1,3-пентиленгликольди-хлорбензоата, 2-метил-1,3-ди-пентиленгликольди-п-метилбензоата, 2-бутил-1,3-пентиленгликольди--метилбензоата, 2-метил-1,3-пентиленгликоль ди-п-трет-бутилбензоата, 2-метил-1,3-пентиленгликольпивалата, 2-метил-1,3-пентиленгликольмонобензоатмоноциннамата, 2,2-диметил-1,3-пентиленгликольдибензоата, 2,2-диметил-1,3-пентиленгликольмонобензоатмоноциннамата, 2-этил-1,3-пентиленгликольдибензоата, 2-бутил-1,3-пентиленгликольдибензоата, 2-аллил-1,3-пентиленгликольдибензоата, 2-метил-1,3-пентиленгликольдибензоата, 2-этил-1,3-пентиленгликольдибензоата, 2-пропил-1,3-пентиленгликоль дибензоата, 2-бутил-1,3-пентиленгликольдибензоата, 2,2-диметил-1,3-пентиленгликольдибензоата, 1,3-пентиленгликольди--хлорбензоата, 1,3-ди-пентиленгликольди--хлорбензоата, 1,3-пентиленгликольди--бромбензоата, 1,3-пентиленгликольди--бромбензоата, 1,3-пентиленгликольди--метилбензоата, 1,3-пентиленгликольди--бутилбензоата, 1,3-пентиленгликольди--бутилбензоата, 1,3-пентиленгликольмонобензоатмоноциннамата, 1,3-пентиленгликольдициннамата, 1,3-пентиленгликольдипропионата, 2-метил-1,3-пентиленгликольмонобензоатмоноциннамата, 2,2-диметил-1,3-пентиленгликольдибензоата, 2,2-диметил-1,3-пентиленгликольмонобензоатмоноциннамата, 2-этил-1,3-пентиленгликольдибензоата, 2-бутил-1,3-пентиленгликольдибензоата, 2-аллил-1,3-пентиленгликольдибензоата, 2-метил-1,3-пентиленгликольмонобензоатмоноциннамата, 2,2,4-триметил-1,3-пентиленгликольдиизопропилформиата, 1-трифторметил-3-метил-2,4-пентиленгликольдибензоата, 2,4-пентиленгликольди--фторметилбензоата, 2,4-пентиленгликольди-2-фуранкарбоксилата, 2-метил-6-ен-2,4-гептиленгликольдибензоата, 3-метил-6-ен-2,4-гептиленгликольдибензоата, 4-метил-6-ен-2,4-гептиленгликоль дибензоата, 5-метил-6-ен-2,4-гептиленгликольдибензоата, 6-метил-6-ен-2,4-гептиленгликольдибензоата, 3-этил-6-ен-2,4-гептиленгликольдибензоата, 4-этил-6-ен-2,4-гептиленгликольдибензоата, 5-этил-6-ен-2,4-гептиленгликоль дибензоата, 6-этил-6-ен-2,4-гептиленгликольдибензоата, 3-пропил-6-ен-2,4-гептиленгликольдибензоата, 4-пропил-6-ен-2,4-гептиленгликольдибензоата, 5-пропил-6-ен-2,4-гептиленгликольдибензоата, 6-пропил-6-ен-2,4-гептиленгликольдибензоата, 3-бутил-6-ен-2,4-гептиленгликольдибензоата, 4-бутил-6-ен-2,4-гептиленгликольдибензоата, 5-бутил-6-ен-2,4-гептиленгликольдибензоата, 6-бутил-6-ен-2,4-гептиленгликольдибензоата, 3,5-диметил-6-ен-2,4-гептиленгликольдибензоата, 3,5-диэтил-6-ен-2,4-гептиленгликольдибензоата, 3,5-дипропил-6-ен-2,4-гептиленгликольдибензоата, 3,5-дибутил-6-ен-2,4-гептиленгликольдибензоата, 3,3-диметил-6-ен-2,4-гептиленгликольдибензоата, 3,3-диэтил-6-ен-2,4-гептиленгликольдибензоата, 3,3-дипропил-6-ен-2,4-гептиленгликольдибензоата, 3,3-дибутил-6-ен-2,4-гептиленгликольдибензоата, 3-этил-3,5-гептиленгликольдибензоата, 4-этил-3,5-гептиленгликольдибензоата, 5-этил-3,5-гептиленгликольдибензоата, 3-пропил-3,5-гептиленгликольдибензоата, 4-пропил-3,5-гептиленгликольдибензоата, 3-бутил-3,5-гептиленгликольдибензоата, 2,3-диметил-3,5-гептиленгликольдибензоата, 2,4-диметил-3,5-гептиленгликольдибензоата, 2,5-диметил-3,5-гептиленгликольдибензоата, 2,6-диметил-3,5-гептиленгликольдибензоата, 3,3-диметил-3,5-гептиленгликольдибензоата, 4,4-диметил-3,5-гептиленгликольдибензоата, 4,5-диметил-3,5-гептиленгликольдибензоата, 4,6-диметил-3,5-гептиленгликольдибензоата, 4,4-диметил-3,5-гептиленгликольдибензоата, 6,6-диметил-3,5-гептиленгликольдибензоата, 3-этил-2-метил-3,5-гептиленгликольдибензоата, 4-этил-2-метил-3,5-гептиленгликольдибензоата, 5-этил-2-метил-3,5-гептиленгликольдибензоата, 3-этил-3-метил-3,5-гептиленгликольдибензоата, 4-этил-3-метил-3,5-гептиленгликольдибензоата, 5-этил-3-метил-3,5-гептиленгликольдибензоата, 3-этил-4-метил-3,5-гептиленгликольдибензоата, 4-этил-4-метил-3,5- гептиленгликольдибензоата, 9,9-бис(бензоилоксиметил)флуорена, 9,9-бис((-метоксибензоилокси)метил)флуорена, 9,9-бис((хлорбензоилокси)метил)флуорена, 9,9-бис((п-хлорбензоилокси)метил)флуорена, 9,9-бис(цинноилоксиметил)флуорена, 9-(бензоилоксиметил)-9-(пропионилоксиметил)флуорена, 9,9-бис(пропионилоксиметил)флуорена, 9,9-бис(акрилоилоксиметил)флуорена, и 9,9-бис(пивалоилоксиметил)флуорена, а простые диэфиры выбирают из 2-(2-этилгексил)-1,3-диметоксипропана, 2-изопропил-1,3-диметоксипропана, 2-бутил-1,3-диметоксипропана, 2--бутил-1,3-диметоксипропана, 2-циклогексил-1,3-диметоксипропана, 2-фенил-1,3-диметоксипропана, 2-(2-фенилэтил)-1,3-диметоксипропана, 2-(2-циклогексилэтил)-1,3-диметоксипропана, 2-п-хлорфенил-1,3-диметоксипропана, 2-дифенилметил-1,3-диметоксипропана, 2,2-дициклогексил-1,3-диметоксипропана, 2,2-дициклопентил-1,3-диметоксипропана, 2,2-диэтил-1,3-диметоксипропана, 2,2-дипропил-1,3-диметоксипропана, 2,2-диизопропил-1,3-диметоксипропана, 2,2-дибутил-1,3-диметоксипропана, 2-метил-2-пропил-1,3-диметоксипропана, 2-метил-2-бензил-1,3-диметоксипропана, 2-этил-2-метил-1,3-диметоксипропана, 2-метил-2-изопропил-1,3-диметоксипропана, 2-метил-2-фенил-1,3-диметоксипропана, 2-циклогексил-2-метил-1,3-диметоксипропана, 2,2-бис(2-циклогексилэтил)-1,3-диметоксипропана, 2-изобутил-2-метил-1,3-диметоксипропана, 2-(2-этилгексил)-2-метил-1,3-диметоксипропана, 2,2-диизобутил-1,3-диметоксипропана, 2,2-дифенил-1,3-диметоксипропана, 2,2-дибензил-1,3-диметоксипропана, 2,2-бис(циклогексилметил)-1,3-диметоксипропана, 2-изобутил-2-изопропил-1,3-диметоксипропана, 2-(1-метилбутил)-2-изопропил-1,3-диметоксипропана, 2-изопентил-2-изопропил-1,3-диметоксипропана, 2-фенил-2-изопропил-1,3-диметоксипропана, 2--бутил-2-фенил-1,3-диметоксипропана, 2-бензил-2-изопропил-1,3-диметоксипропана, 2-циклопентил-2-изопропил-1,3-диметоксипропана, 2-втор-бутил-2-циклопентил-1,3-диметоксипропана, 2-циклогексил-2-изопропил-1,3-диметоксипропана, 2-втор-бутил-2-циклогексил-1,3-диметоксипропана, 2--бутил-2-изопропил-1,3-диметоксипропана, и 2-циклогексил-2-циклогексилметил-1,3-диметоксипропана.
17. Способ получения компонента катализатора, причем этот способ включает в себя следующие стадии:
(1) приготовление сферического носителя по п.7 или твердой композиции по п.10;
(2) приведение в контакт и взаимодействие сферического носителя или твердой композиции с соединением титана в присутствии или в отсутствие инертного растворителя, и, необязательно, добавление по меньшей мере одного внутреннего донора электронов в одну или несколько стадий до, во время и/или после взаимодействия.
18. Способ по п.17, включающий следующие стадии:
(1) приготовление твердой композиции способом, включающим:
2
1
(а) взаимодействие галогенида магния формулы MgX со спиртом формулы ROH в присутствии по меньшей мере одного полимерного стабилизатора дисперсии при температуре от 30 до 160°C с образованием раствора аддукта галогенид магния-спирт;
(б) взаимодействие раствора аддукта галогенид магния-спирт с эпоксидом, представленным формулой (2):  (2)
при температуре от 30 до 160°C, с образованием твердой композиции,
1
1
12
2
3
1
5
где Х представляет собой галоген; R представляет собой линейную или разветвленную алкильную группу С-С; R и R являются одинаковыми или различными и, каждая независимо, представляют собой водород или незамещенную или замещенную галогеном линейную или разветвленную алкильную группу С-С,
где в расчете на один моль галогенида магния количество используемого спирта находится в интервале от 3 до 30 моль, а количество используемого эпоксида, представленного формулой (2), находится в интервале от 1 до 10 моль; а полимерный стабилизатор дисперсии используют в количестве от 0,1 до 10масс.% в расчете на общую массу галогенида магния и спирта;
(2) приведение в контакт и взаимодействие твердой композиции, полученной на стадии (1), с соединением титана в присутствии или в отсутствие инертного растворителя, и, необязательно, добавление по меньшей мере одного внутреннего донора электронов в одну или несколько стадий до, во время и/или после взаимодействия.
19. Способ по п.18, характеризующийся по меньшей мере одним из следующих признаков:
в расчете на один моль галогенида магния количество используемого спирта находится в интервале от 4 до 20 моль, и количество используемого эпоксида, представленного формулой (2), находится в интервале от 2 до 6 моль; а полимерный стабилизатор дисперсии используют в количестве от 0,2 до 5 мас.% в расчете на общую массу галогенида магния и спирта;
алогенидом магния является по меньшей мере один галогенид магния, выбранный из дихлорида магния, дибромида магния и дииодида магния;
спиртом является по меньшей мере один спирт, выбранный из метанола, этанола, пропанола, изопропанола, н-бутанола, изобутанола, пентанола, изопентанола, н-гексанола, н-октанола и 2-этилгексанола;
эпоксидом является по меньшей мере один эпоксид, выбранный из эпоксиэтана, эпоксипропана, эпоксибутана, эпоксихлорпропана, эпоксихлорбутана, эпоксибромпропана и эпоксибромбутана;
полимерный стабилизатор дисперсии имеет среднемассовую молекулярную массу более 1000, в другом варианте более 3000, в другом варианте от 6000 до 2000000;
полимерным стабилизатором дисперсии является по меньшей мере один стабилизатор, выбранный из полиакрилатов, сополимеров малеинового ангидрида и стирола, полистиролсульфонатов, продуктов конденсации нафталинсульфокислот и формальдегида, конденсированных простых алкилфенилэфир-сульфатов, конденсированных простых алкилфенолполиоксиэтиленэфир-фосфатов, модифицированных оксиалкилакрилатным сополимером полиэтилениминов, поли(1-додецил-4-винилпиридиний)бромидов, поли(винилбензилтриметиламмониевых) солей, поли(виниловых спиртов), полиакриламидов, блок-сополимеров этиленоксида и пропиленоксида, поливинилпирролидонов, сополимеров винилпирролидона и винилацетата, полиэтиленгликолей, простых алкилфенилполиоксиэтиленовых эфиров и поли(алкилметилакрилатов);
на обеих стадиях (а) и (б) не используется инертная дисперсионная среда.
4
4-a
a
4
1
14
20. Способ по п.18, в котором стадия (2) осуществляется следующим образом: твердую композицию, полученную на стадии (1), вводят в контакт и взаимодействие с алкоксититановым соединением в присутствии углеводородного растворителя, а полученный промежуточный продукт реакции вводят в контакт и взаимодействие с тетрахлоридом титана и внутренним электронодонорным соединением, а затем полученный продукт реакции промывают углеводородным растворителем, где алкоксититановое соединение представлено общей формулой Ti(OR)X, в которой R является алифатическим углеводородным радикалом C-C, Х является галогеном, и a представляет собой целое число от 0 до 3, а предпочтительно алкоксититановое соединение выбирают из тетрабутоксититана, тетраэтоксититана, хлорида трибутоксититана, дихлорида дибутоксититана, трихлорида бутоксититана, хлорида триэтоксититана, дихлорида диэтоксититана, и трихлорида этоксититана.
21. Способ по п.20, в котором алкоксититановое соединение используют в количестве от 0,05 до 1,5 моль, в другом варианте от 0,1 до 1,2 моль в расчете на один моль магния.
22. Катализатор для полимеризации олефинов, включающий:
(i) компонент катализатора полимеризации олефинов в соответствии с любым из пп.13-16;
(ii) по меньшей мере одно алкилалюминиевое соединение;
(iii) необязательно, по меньшей мере один внешний донор электронов.
23. Применение катализатора полимеризации олефинов по п.22 для полимеризации олефинов.
2
1
6
6
12
24. Способ полимеризации олефина(олефинов), включающий приведение в соприкосновение олефина формулы СН=CHR, в которой R представляет собой водород, алкильную группу С-С или арильную группу С-С, и, необязательно, сомономера, с катализатором по п.22 в условиях полимеризации с образованием олефинового полимера; и выделение полученного олефинового полимера.